МНОГОФАЗНАЯ КОМПОЗИЦИЯ ПОЛИМЕРОВ

1. Многофазная композиция полимеров, содержащая:
- гребенчатый сополимер (A), который получают полимеризацией по меньшей мере одного (мет)акрилатного мономера в присутствии по меньшей мере одного макромера, который выбирают из группы, состоящей из полимеризующихся этилен-бутилен-, этилен-пропилен-, этилен-бутилен-пропилен- и изобутилен-макромеров, и который образует непрерывную акрилатную фазу и дисперсную углеводородную фазу Kw,
- и по меньшей мере одно растворимое в углеводородной фазе Kw гребенчатого сополимера (A) углеводородное соединение (B),
при этом многофазная композиция полимеров содержит непрерывную акрилатную фазу со статической температурой стеклования Tg(Ac), измеренной методом DSC, и дисперсную углеводородную фазу Kw1 со статической температурой стеклования Tg(Kw1), измеренной методом DSC, и при этом статические температуры стеклования композиции полимеров Tg(Kw1) и Tg(Ac) отличаются на от 35 до 60 градусов по Кельвину.
2. Композиция полимеров по п. 1, отличающаяся тем, что статическая температура стеклования дисперсной углеводородной фазы в композиции полимеров Tg(Kw1) находится в области от -5 до +15°C.
3. Композиция полимеров по одному из предшествующих пунктов, отличающаяся тем, что статическая температура стеклования непрерывной акрилатной фазы в композиции полимеров Tg(Ac) ниже -10°C.
4. Композиция полимеров по одному из предшествующих пунктов, отличающаяся тем, что макромер имеет среднечисловую молекулярную массу Mn, измеренную методом GPC, от 1000 до 500000 г/моль.
5. Композиция полимеров по одному из предшествующих пунктов, отличающаяся тем, что содержание гребенчатого сополимера (A) составляет 30-64 массовых процентов, по отношению ко всему весу гребенчатого сополимера (A) и по меньшей мере одного углеводородного соединения (B).
6. Композиция полимеров по одному из предшествующих пунктов, отличающаяся тем, что элементы макромера в гребенчатом сополимере (A) составляют 5-25 массовых процентов, по отношению ко всему весу гребенчатого сополимера (A).
7. Композиция полимеров по одному из предшествующих пунктов, отличающаяся тем, что по меньшей мере один (мет)акрилатный мономер включает по меньшей мере один мономер, который выбирают из группы, состоящей из акриловой кислоты, метакриловой кислоты, 2-этилгексилакрилата, метилакрилата, бутилакрилата, изоборнилакрилата, стеарилакрилата, изостеарилакрилата, амилакрилата, изооктилакрилата, децилакрилата, гидроксиэтилакрилата, гидроксиэтилметакрилата и 4-гидроксибутилакрилата.
8. Композиция полимеров по одному из предшествующих пунктов, отличающаяся тем, что полимеризация по меньшей мере одного (мет)акрилатного мономера происходит в присутствии по меньшей мере одного другого сополимеризующегося мономера, при этом этот по меньшей мере один другой сополимеризующийся мономер выбирают из группы, состоящей из итаконовой кислоты, ангидрида итаконовой кислоты, малеиновой кислоты, ангидрида малеиновой кислоты, винилацетата, винилбутирата, винилпропионата, винилизобутирата, винилвалерата, винилверсатата, N-винилпирролидона и N-винилкапролактама.
9. Композиция полимеров по одному из предшествующих пунктов, отличающаяся тем, что гребенчатый сополимер (A) получают полимеризацией смеси сомономеров, включающей акриловую кислоту, бутилакрилат и 2-этилгексилакрилат в присутствии по меньшей мере одного макромера.
10. Композиция полимеров по одному из предшествующих пунктов, отличающаяся тем, что полимеризация по меньшей мере одного (мет)акрилатного мономера проходит в присутствии по меньшей мере одного другого не полиолефинового макромера.
11. Композиция полимеров по одному из предшествующих пунктов, отличающаяся тем, что углеводородное соединение (B) представляет собой углеводородную смолу со среднечисловой молекулярной массой Mn 1000 г/моль или меньше, измеренной методом GPC.
12. Композиция полимеров по одному из предшествующих пунктов, отличающаяся тем, что углеводородное соединение (B) содержит мягкую смолу и/или твердую смолу.
13. Композиция полимеров по одному из предшествующих пунктов, отличающаяся тем, что композиция полимеров дополнительно содержит дополнительное углеводородное соединение (C), среднечисловая молекулярная масса Mn которого, измеренная методом GPC составляет больше 1000 г/моль, и при этом композиция полимеров имеет статическую температуру стеклования Tg(C), которая находится в области между температурой стеклования непрерывной акрилатной фазы Tg(Ac), и дисперсной углеводородной фазы Tg(Kw).
14. Композиция полимеров по одному из предшествующих пунктов, отличающаяся тем, что композиция полимеров дополнительно содержит по меньшей мере одну добавку, которую выбирают из группы, состоящей из пластификаторов, масел и растворимых в акрилатной фазе гребенчатого сополимера смол.
15. Композиция полимеров по одному из предшествующих пунктов, отличающаяся тем, что количество углеводородного соединения (B) и, если имеется углеводородного соединения (C) составляет 80 массовых процентов или больше, по отношению ко всему количеству прерывистой углеводородной фазы в композиции полимеров.
16. Способ получения многофазной композиции полимеров по одному из предшествующих пп., включающий стадии
- полимеризация по меньшей мере одного (мет)акрилатного мономера в присутствии по меньшей мере одного макромера, который выбирают из группы, состоящей из полимеризующихся этилен-бутилен-, этилен-пропилен-, этилен-бутилен-пропилен- и изобутилен-макромеров, с образованием гребенчатого сополимера (A) с акрилатной основной цепью и углеводородными боковыми цепями;
- смешивание таким образом полученного гребенчатого сополимера (A) с по меньшей мере одним углеводородным соединением (B), которое совместимо с углеводородными боковыми цепями гребенчатого сополимера (A).
17. Чувствительная к давлению клеевая масса, содержащая многофазную композицию полимеров по любому из пп. 1-15.
18. Применение чувствительной к давлению клеевой массы по п. 17 для склеивания предметов.